(57)【要約】【課題】スラブによる意匠効果に加え、糸長手方向の太細斑による自然な斑感を有し、さらには、梳毛調のタッチとハリ・コシ感から感じ取られる軽さが特徴のスラブ糸の提供。【解決手段】芯糸に鞘糸が三重旋回した部分を有するスラブ糸であって、前記芯糸はモノフィラメントと、シックアンドシン型マルチフィラメントとを含有する、スラブ糸。【選択図】なし【特許請求の範囲】
【請求項１】
芯糸に鞘糸が三重旋回した部分を有するスラブ糸であって、前記芯糸はモノフィラメントと、シックアンドシン型マルチフィラメントとを含有する、スラブ糸。
【請求項２】
前記モノフィラメントの単繊維繊度は１０ｄｔｅｘ以上４０ｄｔｅｘ以下である、請求項１に記載のスラブ糸。
【請求項３】
前記モノフィラメントの含有率は、前記スラブ糸の全量に対して３質量％以上３０質量％以下である、請求項１または２に記載のスラブ糸。
【請求項４】
前記モノフィラメントの含有率は、前記芯糸の全量に対して５質量％以上４０質量％以下である、請求項１〜３のいずれか１項に記載のスラブ糸。
【請求項５】
前記モノフィラメントはポリエステル繊維である、請求項１〜４のいずれか１項に記載のスラブ糸。
【請求項６】
前記シックアンドシン型マルチフィラメントの総繊度は７０ｄｔｅｘ以上１６０ｄｔｅｘ以下である、請求項１〜５のいずれか１項に記載のスラブ糸。
【請求項７】
前記シックアンドシン型マルチフィラメントの単繊維繊度は１．５ｄｔｅｘ以上５ｄｔｅｘ以下である請求項１〜６のいずれか１項に記載のスラブ糸。
【請求項８】
前記シックアンドシン型マルチフィラメントはポリエステル繊維である、請求項１〜７のいずれか１項に記載のスラブ糸。
【請求項９】
前記鞘糸は総繊度が１５ｄｔｅｘ以上５０ｄｔｅｘ以下のマルチフィラメントである、請求項１〜８のいずれか１項に記載のスラブ糸。
【請求項１０】
平均総繊度が１６０ｄｔｅｘ以上３００ｄｔｅｘ以下である、請求項１〜９のいずれか１項に記載のスラブ糸。
【請求項１１】
前記鞘糸の三重旋回部のスラブの長さが１５ｍｍ以上５０ｍｍ以下である、請求項１〜１０のいずれか１項に記載のスラブ糸。
【請求項１２】
請求項１〜１１のいずれか一項に記載のスラブ糸を含む織編物。
【発明の詳細な説明】
【技術分野】
【０００１】
本発明は、スラブ糸及び織編物に関する。
【背景技術】
【０００２】
スラブ糸は、芯糸に対して鞘糸が一重に捲回した道中部と、多重に捲回したスラブ部とが糸長方向に交互に形成されている。このようなスラブ糸は、紬糸等の紡績糸調の加工糸として広く利用されている。
道中部とスラブ部の多重捲回構造等を有するスラブ糸は、糸斑感、異色性等の良好な意匠効果やシャリ感、清涼感等の特徴を織編物に付与できる。
【０００３】
最近の消費者ニーズの多様化に伴って、スラブ糸に様々な改良が求められている。例えば、従来の特徴をできるだけ維持しながら、さらなるハリ・コシ感、軽さ、ふくらみ感、並びに自然な斑感のある意匠性を織編物に付与することの可能なスラブ糸が求められている。
【０００４】
これらの問題を解決するために、例えば特許文献１には、糸長手方向に、三重捲回部と一重捲回部とを交互に有する仮撚りスラブ糸であって、総繊度が１０ｄｔｅｘ以上６０ｄｔｅｘ以下であることを特徴とする総繊度が細い仮撚りスラブ糸からなる織編物が開示されている。
一方、特許文献２には、糸長手方向に太部と細部が形成されたポリエステル繊維を含む仮撚り加工糸からなり、光沢感とふくらみ感を有するとともに、自然な斑感と柔らかさを有した織編物が開示されている。
【先行技術文献】
【特許文献】
【０００５】
【特許文献１】特開２０１０−１８９２５号公報
【特許文献２】特開２００４−２９２９８３号公報
【発明の概要】
【発明が解決しようとする課題】
【０００６】
しかしながら、特許文献１に記載の織編物では、総繊度が細いことに起因する軽さは伴っているが、ハリ・コシ感、ふくらみ感、そして自然な斑感が十分ではなかった。また、総繊度が細いことから、仮撚りスラブ糸、または織編物を製造する際に、多大な時間とコストがかかった。
また、特許文献２に記載の織編物では、自然な斑感と梳毛調のタッチやふくらみ感は伴っているが、仮撚りスラブ糸のような意匠効果やシャリ感、清涼感は得られなかった。
【０００７】
本発明の目的は、従来技術における問題を解決するものであり、スラブによる意匠効果に加え、糸長手方向の太細斑による自然な斑感を有し、さらには、梳毛調のタッチとハリ・コシ感から感じ取られる軽さが特徴のスラブ糸を提供し、また、このスラブ糸を含む織編物を提供することにある。
【課題を解決するための手段】
【０００８】
本発明は、以下の［１］〜［１２］を包含する。
［１］芯糸に鞘糸が三重旋回した部分を有するスラブ糸であって、前記芯糸はモノフィラメントと、シックアンドシン型マルチフィラメントとを含有する、スラブ糸。
［２］前記モノフィラメントの単繊維繊度は１０ｄｔｅｘ以上４０ｄｔｅｘ以下である、［１］に記載のスラブ糸。
［３］前記モノフィラメントの含有率は、前記スラブ糸の全量に対して３質量％以上３０質量％以下である、［１］または［２］に記載のスラブ糸。
［４］前記モノフィラメントの含有率は、前記芯糸の全量に対して５質量％以上４０質量％以下である、［１］〜［３］のいずれか１つに記載のスラブ糸。
［５］前記モノフィラメントはポリエステル繊維である、［１］〜［４］のいずれか１つに記載のスラブ糸。
［６］前記シックアンドシン型マルチフィラメントの総繊度は７０ｄｔｅｘ以上１６０ｄｔｅｘ以下である、［１］〜［５］のいずれか１つに記載のスラブ糸。
［７］前記シックアンドシン型マルチフィラメントの単繊維繊度は１．５ｄｔｅｘ以上５ｄｔｅｘ以下である［１］〜［６］のいずれか１つに記載のスラブ糸。
［８］前記シックアンドシン型マルチフィラメントはポリエステル繊維である、［１］〜［７］のいずれか１つに記載のスラブ糸。
［９］前記鞘糸は総繊度が１５ｄｔｅｘ以上５０ｄｔｅｘ以下のマルチフィラメントである、［１］〜［８］のいずれか１つに記載のスラブ糸。
［１０］平均総繊度が１６０ｄｔｅｘ以上３００ｄｔｅｘ以下である、［１］〜［９］のいずれか１つに記載のスラブ糸。
［１１］前記鞘糸の三重旋回部のスラブの長さが１５ｍｍ以上５０ｍｍ以下である、［１］〜［１０］のいずれか１つに記載のスラブ糸。
［１２］［１］〜［１１］のいずれか１つに記載のスラブ糸を含む織編物。
【発明の効果】
【０００９】
本発明は、スラブによる意匠効果に加え、糸長手方向の太細斑による自然な斑感を有し、さらには、梳毛調のタッチとハリ・コシ感から感じ取られる軽さが特徴のスラブ糸を提供し、また、スラブ糸を含む織編物を提供することにある。
【発明を実施するための形態】
【００１０】
＜スラブ糸＞
本発明のスラブ糸は、芯糸に、鞘糸の三重旋回部を有する。本実施形態のスラブ糸は、仮撚り加工を施した仮撚りスラブ糸であってもよい。
本実施形態において、芯糸はモノフィラメントと、シックアンドシン型マルチフィラメントとを含有する。
本実施形態のスラブ糸は、芯糸にモノフィラメントを含有することで織編物にした際に良好なハリ・コシ感を伴うことができる。
本明細書において「織編物」とは、織物と編物の総称をいう。
【００１１】
本実施形態において「総繊度」とは、マルチフィラメント全体の繊度であり、ＪＩＳ  Ｌ１０１３（２０１０）  ８．３．１  Ａ法により、所定荷重０．０４５ｃＮ／ｄｔｅｘで測定した正量繊度とする。
本実施形態において「単繊維繊度」とは、総繊度を繊維数で除することで算出した値とする。
【００１２】
≪モノフィラメント≫
本実施形態に用いるモノフィラメントは、単繊維繊度が１０ｄｔｅｘ以上４０ｄｔｅｘ以下であることが好ましい。
モノフィラメントの単繊維繊度が１０ｄｔｅｘ以上であると、織編物にした際にハリ・コシ感を付与できる。また４０ｄｔｅｘ以下であると、織編物にした際に極端なハリ・コシ感は抑えられる。本実施形態において、モノフィラメントの繊度は１５ｄｔｅｘ以上３５ｄｔｅｘ以下がより好ましい。
【００１３】
本実施形態のスラブ糸は、モノフィラメントの含有率が、前記スラブ糸の全量に対して３質量％以上３０質量％以下であることが好ましい。
前記モノフィラメントの含有率が、３質量％以上であれば、織編物にした際にハリ・コシ感を伴うことができる。また３０質量％以下であれば、織編物にした際に極端なハリ・コシ感は抑えられ、織編物が固くなり過ぎない。本実施形態において、モノフィラメントの含有率は８質量％以上２５質量％以下がより好ましい。
【００１４】
本実施形態のスラブ糸において、モノフィラメントの含有率は、芯糸の全量に対して５質量％以上４０質量％以下であることが好ましい。
前記モノフィラメントの芯糸の全量に対する含有率が、５質量％以上であると、織編物にした際にハリ・コシ感を伴い易い。また前記モノフィラメントの芯糸の全量に対する含有率が、４０質量％以下であると、織編物にした際に極端なハリ・コシ感は抑えられ、織編物が固くなり過ぎない。本実施形態において、モノフィラメントの含有率は、芯糸の全量に対して１０質量％以上３５質量％以下であることがより好ましい。
【００１５】
本実施形態において、モノフィラメントはポリエステル繊維であることが好ましい。モノフィラメントがポリエステル繊維であると、ポリエステルマルチフィラメントとの同色性に優れ、織編物にした際に自然な色合いとなる。
【００１６】
≪シックアンドシン型マルチフィラメント≫
本実施形態のスラブ糸は、シックアンドシン型マルチフィラメントを、芯糸に含有する。
シックアンドシン型マルチフィラメントを、芯糸に含有することで、織編物にした際に糸長手方向の太細斑による自然な斑感を伴う。以下において、シックアンドシン型マルチフィラメントを、「マルチフィラメント」と記載する場合がある。
【００１７】
本実施形態において、マルチフィラメントの総繊度は７０ｄｔｅｘ以上１６０ｄｔｅｘ以下であることが好ましい。
前記マルチフィラメントの総繊度が７０ｄｔｅｘ以上であると、十分な肉感の織編物が得られ易い。また１６０ｄｔｅｘ以下であると、モノフィラメントのハリ・コシ感から感じ取られる軽さを伴った織編物が得られ易い。本実施形態においては、マルチフィラメントの総繊度は８０ｄｔｅｘ以上１３０ｄｔｅｘ以下であることがより好ましい。
【００１８】
本実施形態において、マルチフィラメントの単繊維繊度は、１．５ｄｔｅｘ以上５ｄｔｅｘ以下であることが好ましい。
マルチフィラメントの単繊維繊度が１．５ｄｔｅｘ以上であると、織編物にした際にソフトな風合いが過度に強調されない。また５ｄｔｅｘ以下であると、織編物にした際に程よいドレープ感を伴うことができ易い。本実施形態において、マルチフィラメントの単繊維繊度は２ｄｔｅｘ以上４ｄｔｅｘ以下であることがより好ましい。
【００１９】
本実施形態において、マルチフィラメントはポリエステル繊維であることが好ましい。マルチフィラメントがポリエステル繊維であると、分散染料で染色する際に、糸長手方向の太細斑に対して濃色部と淡色部を表現でき、織編物にした際に自然な斑感を伴う。
【００２０】
≪鞘糸≫
本実施形態のスラブ糸に用いる鞘糸は、総繊度が１５ｄｔｅｘ以上５０ｄｔｅｘ以下であるマルチフィラメントであることが好ましい。
鞘糸の総繊度が１５ｄｔｅｘ以上であるマルチフィラメントであると、２本の芯糸を十分に捲きつけるために必要な強度を伴う。また５０ｄｔｅｘ以下であると織編物にした際にスラブ感が過度に強調されない自然な意匠性を伴う。本実施形態において、鞘糸の総繊度は２０ｄｔｅｘ以上４５ｄｔｅｘ以下であるマルチフィラメントであることがより好ましい。
【００２１】
本実施形態のスラブ糸は、平均総繊度が１６０ｄｔｅｘ以上３００ｄｔｅｘ以下であることが好ましい。
平均総繊度が１６０ｄｔｅｘ以上であると、織編物にした際に十分な肉感の織編物が得られる。また３００ｄｔｅｘ以下であると、モノフィラメントのハリ・コシ感から感じ取られる軽さを伴った織編物が得られる。本実施形態のスラブ糸は、平均総繊度が１６０ｄｔｅｘ以上３００ｄｔｅｘ以下であることがより好ましい。
【００２２】
本発明のスラブ糸は、鞘糸の三重旋回部のスラブの長さが１５ｍｍ以上５０ｍｍ以下であることが好ましい。
鞘糸の三重旋回部のスラブの長さが１５ｍｍ以上であると、織編にした際にスラブによる意匠効果を伴う。また、５０ｍｍ以下であると、織編物にした際にスラブ感が強調されすぎない自然な意匠性を伴う。
【００２３】
＜織編物＞
本実施形態は、前記本実施形態のスラブ糸を含む織編物である。
本実施形態の織編物は、前記本実施形態のスラブ糸を用いることで、スラブ糸による意匠効果に加え、糸長手方向の太細斑による自然な斑感を有し、さらには、梳毛調のタッチとハリ・コシ感から感じ取られる軽さを伴う。
【実施例】
【００２４】
（実施例１）
芯糸としてポリエステル繊維のモノフィラメント（単繊維繊度２２ｄｔｅｘ）とシックアンドシン型ポリエステル繊維のマルチフィラメント（総繊度１１０ｄｔｅｘ／３６フィラメント（ｆ）、単繊維繊度３．０６ｄｔｅｘ）を用いた。
鞘糸としてポリエステル繊維のマルチフィラメント（（総繊度３３ｄｔｅｘ／２４フィラメント（ｆ）、単繊維繊度１．３８ｄｔｅｘ）を用いた。
【００２５】
下記の条件で２ヒーター型仮撚加工機により芯糸の仮撚加撚域に鞘糸オーバーフィードする仮撚加工を行い、スラブ糸を得た。
【００２６】
仮撚り数：２３６０回／ｍ
仮撚方向：Ｚ
第１ヒーター温度：１６０℃
第２ヒーター温度：１８０℃
仮撚加撚域との鞘糸供給ガイド距離（仮撚加撚域までの最短距離）：１５０ｍｍ
仮撚加撚域への鞘糸のオーバーフィード率：７０％
第１引取りローラーと第２引取りローラー間のオーバーフィード率：５％
【００２７】
得られたスラブ糸は、糸の長手方向に鞘糸が３重に捲回して形成されたスラブと１重に捲回して形成された道中部とがあり、スラブ糸の平均繊度は２１２ｄｔｅｘであった。またこのスラブ糸のスラブ部の長さは２０ｍｍ〜４５ｍｍであった。
【００２８】
得られたスラブ糸を用いて経糸規格８４本／インチ、緯糸規格６７本／インチのツイル組織（斜文組織）の織物を製織し、精練後、液流染色機にて１２０℃で染色加工を行い、経糸密度９０本／インチ、緯糸密度７３本／インチの織物を得た。
【００２９】
得られた織物は、意匠効果に加え糸長手方向に自然な斑感を伴い、また梳毛調のタッチに加え軽量に感じられるハリ感を有する織物であった。
【００３０】
（比較例１）
芯糸としてポリエステル繊維のモノフィラメント（単繊維繊度２２ｄｔｅｘ）とポリエステル繊維のマルチフィラメント（総繊度５６ｄｔｅｘ／２４フィラメント（ｆ）、単繊維繊度２．３３ｄｔｅｘ）を用いた。
鞘糸としてポリエステル繊維のマルチフィラメント（（総繊度３３ｄｔｅｘ／２４フィラメント（ｆ）、単繊維繊度１．３８ｄｔｅｘ）を用いた。
【００３１】
下記の条件で２ヒーター型仮撚加工機により芯糸の仮撚加撚域に鞘糸オーバーフィードする仮撚加工を行い、スラブ糸を得た。
【００３２】
仮撚り数：２９３０回／ｍ
仮撚方向：Ｚ
第１ヒーター温度：１６０℃
第２ヒーター温度：１８０℃
仮撚加撚域との鞘糸供給ガイド距離（仮撚加撚域までの最短距離）：１５０ｍｍ
仮撚加撚域への鞘糸のオーバーフィード率：８０％
第１引取りローラー第２引取りローラー間のオーバーフィード率：５％
【００３３】
仮撚加工により得られた糸は、糸の長手方向に鞘糸が３重に捲回して形成されたスラブと１重に捲回して形成された道中部とがあり、スラブ糸の平均繊度は１５０ｄｔｅｘであった。またこのスラブ糸のスラブ部の長さは２５ｍｍ〜５０ｍｍであった。
【００３４】
得られたスラブ糸を用いて経糸規格９７本／インチ、緯糸規格８０本／インチのツイル組織（斜文組織）の織物を製織し、精練後、液流染色機にて１２０℃で染色加工を行い、経糸密度１０５本／インチ、緯糸密度８７本／インチの織物を得た。
【００３５】
得られた織物は、ハリ感により軽量さは感じられるが、梳毛調のタッチと自然な斑感にとぼしかった。
【産業上の利用可能性】
【００３６】
本発明のスラブ糸は、仮撚りスラブによる意匠効果に加え、糸長手方向の太細斑による自然な斑感を有し、優れたハリ・コシ感を織編物に付与しうるものであり、本発明のスラブ糸を含む織編物は、自然な斑感と梳毛調のタッチと軽さを有するもので、特に衣料分野での製品やデザインの多様化に当たり、好ましく用いられるものである。